(57)【要約】【課題】カラスなどの鳥類による、屋外防水塗膜の突つき被害を防止する、耐鳥害性防水層保護塗料およびその塗膜の形成方法の開発を目的とする。【解決手段】カプサイシンマイクロカプセルを５〜１５質量％含有、またはカプサイシン粉末を５〜１５質量％含有、あるいは粒子径０．５ｍｍ〜３．５ｍｍの粒状カプサイシンを５〜１５質量％含有することを特徴とする、耐鳥害性防水層保護塗料。さらに、耐鳥害性防水層保護塗料の塗膜厚さは、１００〜３００μｍに形成することを特徴とし、防水層はウレタン樹脂塗膜防水であること、またはアスファルトによるアスファルト防水であること、あるいは防水シートによるシート防水であることを特徴とする、耐鳥害性防水層保護塗膜の形成方法。【特許請求の範囲】
【請求項１】
カプサイシンマイクロカプセルを５〜１５質量％含有することを特徴とする、耐鳥害性防水層保護塗料。
【請求項２】
カプサイシン粉末を５〜１５質量％含有することを特徴とする、耐鳥害性防水層保護塗料。
【請求項３】
粒子径０．５ｍｍ〜３．５ｍｍの粒状カプサイシンを５〜１５質量％含有することを特徴とする、耐鳥害性防水層保護塗料。
【請求項４】
耐鳥害性防水層保護塗料の塗膜厚さは、１００〜３００μｍに形成することを特徴とする、耐鳥害性防水層保護塗膜の形成方法。
【請求項５】
防水層はウレタン樹脂塗膜防水であることを特徴とする、請求項４に記載した、耐鳥害性防水層保護塗膜の形成方法。
【請求項６】
防水層はアスファルトによるアスファルト防水であることを特徴とする、請求項４に記載した、耐鳥害性防水層保護塗膜の形成方法。
【請求項７】
防水層は防水シートによるシート防水であることを特徴とする、請求項４に記載した、耐鳥害性防水層保護塗膜の形成方法。
【発明の詳細な説明】
【技術分野】
【０００１】
本発明は、カラスなどの鳥類による、屋外防水塗膜の突つき被害を防止する、耐鳥害性防水層保護塗料およびその塗膜の形成方法に関する。
【０００２】
（従来技術）
犬、ネコ、ネズミ、カラス、スズメ、ハトなどによる咬害は、従来、大きな問題となっている。例えば、オフィスの配線、ケーブル、電気、情報機器、包装資材、建築物の構造物等を、ネズミが噛みきってしまい、重大データを消失してしまう等の被害が発生する。
【０００３】
また、一般家庭、食堂などの厨房から出る生ゴミは、野良ネコ、ネズミ、カラスなどに食われて散乱しないよう、ビニール袋等に入れて、街中の所定のゴミ収集場所に集積し、決められた日時に巡回するゴミ回収車によって回収されるが、実際にはゴミは集積されてから回収されるまで、時間がかかっている。そのため、ゴミ収集場所に人の気配がなくなると、野良ネコ、ネズミ、カラスなどが生ゴミから発生する臭いを感じて集まり、ごみ袋を食いちぎって中から生ゴミを引っ張り出して食い荒らし、結果、ゴミ収集場所の周囲に悪臭を放ち、衛生状態を悪くするという問題がある。
【０００４】
これらの動物による被害を防ぐため、動物忌避塗料が開発されている。例えば、特開２０００−２１２４７７号、特開平６−２１９９０７号、特開平６−２１９９０６号、特開平７−７６５０２号、特開平７−１０７０３号、本出願人による特開平６−２２０３５７号などが挙げられるが、これらは全て、動物忌避塗料として、カプサイシンを成分に配合している。カプサイシンは、トウガラシの辛味成分としても知られているが、この辛味成分は極めて微量で味覚を刺激するため、忌避剤として使用されている。
【０００５】
さらに、建築物屋根や、特にフラットルーフと呼ばれる陸屋根では、屋根部に傾斜がほとんどないことから水はけが悪くなるため、防水層が形成されているが、それをカラス等の鳥類が突ついてしまう。カラスのくちばしは、人間の爪と似ており経年で伸びるため、物をついばんだり、突ついたりして、伸びるくちばしを少しずつ削っていると言われている。このため、くちばしが届く範囲に膨れていたり、弾力性のありそうな物があると、カラスはその特性で突ついたり引っ張ったりするため、防水層を突つき、そこに穴が開いたり、破れることにより、そこの箇所から漏水するなど、防水層の役割が大幅に低減するという被害が多発している。
【０００６】
しかしながら、屋外防水材をカラス等の鳥害から守る方法は、従来、見出されていなかった。
【特許文献１】特開２０００−２１２４７７号公開公報
【特許文献２】特開平６−２１９９０７号公開公報
【特許文献３】特開平６−２１９９０６号公開公報
【特許文献４】特開平７−７６５０２号公開公報
【特許文献５】特開平７−１０７０３号公開公報
【特許文献６】特開平６−２２０３５７号公開公報
【発明の開示】
【発明が解決しようとする課題】
【０００７】
そこで、本発明は、カラスなどの鳥類による、屋外防水塗膜の突つき被害を防止する、耐鳥害性防水材およびその塗膜の形成方法を開発することを課題とする。
【課題を解決するための手段】
【０００８】
カプサイシンマイクロカプセルを５〜１５質量％含有することを特徴とする、耐鳥害性防水層保護塗料。
カプサイシン粉末を５〜１５質量％含有することを特徴とする、耐鳥害性防水層保護塗料。
粒子径０．５ｍｍ〜３．５ｍｍの粒状カプサイシンを５〜１５質量％含有することを特徴とする、耐鳥害性防水層保護塗料。
耐鳥害性防水層保護塗料の塗膜厚さは、１００〜３００μｍに形成することを特徴とする、耐鳥害性防水層保護塗膜の形成方法で、
防水層はウレタン樹脂塗膜防水であること、
防水層はアスファルトによるアスファルト防水であること、
防水層は防水シートによるシート防水であることを特徴とする。
以下、詳細を説明する。
【０００９】
本発明で使用する防水塗膜は、ウレタン樹脂塗膜が最も好ましい。ウレタン樹脂塗膜は、ウレタン結合の強靭性に加え、優れた伸びと柔軟性を有しており、かつシームレスな（継ぎ目のない）仕上がりが得られるため、抜群の防水性を発揮するためである。塗膜を形成する方法としては特に限定されず、コテ、ヘラ、刷毛やローラー等を使用する。防水層は、プライマーを塗布、乾燥、形成するのが好ましく、プライマーの塗膜厚さは３０〜２００μｍ、好ましくは５０〜１００μｍに形成する。３０μｍに満たないと、塗膜が薄すぎて防水層の付着がうまくなされず、２００μｍを超えると、塗膜が厚すぎて、乾燥不良やコストアップにつながるためである。
【００１０】
防水層の塗膜厚さは１．０〜７．０ｍｍ、好ましくは１．５〜４．０ｍｍに形成する。１．０ｍｍに満たないと塗膜が薄すぎて防水層の役割が機能されず、７．０ｍｍを超えると塗膜が厚すぎて、乾燥不良やコストアップにつながるためである。また、防水層はウレタン樹脂塗膜の他に、アスファルト、改質アスファルト、ポリマーセメント、アクリル樹脂、酢酸ビニル樹脂、スチレン・ブタジエン樹脂、エチレン・酢酸ビニル樹脂などにより形成しても良い。
また、防水層は、塗膜に限定されず、防水シートを用いても良い。その場合も防水塗膜と同様、防水シートを基材に施工した後、本発明による耐鳥害性防水材を塗布すれば良い。
【００１１】
本発明で使用する耐鳥害性防水層保護塗料（以下、保護塗料と略す）は、特に限定されるものではなく、アクリルウレタン樹脂、アクリル樹脂、酢酸ビニル樹脂、フッ素樹脂、アクリルシリコン樹脂、スチレン・ブタジエン樹脂、エチレン・酢酸ビニル樹脂等の使用が可能である。また、これらの他に、顔料、溶剤、添加剤等を含有する。保護塗料は主に屋上などの太陽光線を浴びる箇所に形成するため、紫外線により塗膜が劣化し難くなるよう、特に、紫外線吸収剤を含有しておくと良い。
【００１２】
本発明で使用されるカプサイシン類は、トウガラシから、以下の方法で抽出することができる。乾燥し、粉砕したトウガラシをメタノール、エタノール等のアルコール系溶剤、エチルエーテル等のエーテル系溶剤、アセトン等のケトン系溶剤、ベンゼン等の芳香族系溶剤、ジクロルエタン、クロロホルム等の塩素系溶剤等で抽出し、濾過した後、濾液をエバポレーターで加熱、減圧して溶剤を留去し、トウガラシ抽出物を得る。また、この抽出物をシリカゲルまたはアルミナ等を使用したカラムクロマトグラフィを利用してより高濃度のカプサイシン類を含むトウガラシ抽出物を得ることができる。またカプサイシンをマイクロカプセル化する技術は特に限定されず、一般的に知られているところの例えば機械的方法（オリフィス法）、物理化学的方法（in situ 重合法、相分離法）、化学的方法（界面重合法）等で行なう。
【００１３】
また、トウガラシ抽出物を粉状・粒状にする方法としては特に限定されず、多孔性の軽石、バーミキュライトのような鉱物質や木製チップ、コーンコブのような植物性の担体、塩化ビニル樹脂、ポリ酢酸ビニルとポリエチレン共重合体などの吸油性高分子等に加温するか、溶剤で液状にした合成カプサイシンやトウガラシ抽出物を所定の濃度で吸着させて組成物を得るか、粒状石灰石等の非吸収性担体の表面に液状にしたカプサイシン類をホワイトカーボンのような吸油性粉末や接着剤等を使用して被覆して組成物を得ることなどが考えられる。また、溶剤や界面活性剤なども刺激性成分の鳥類への移行を促進させるために補助剤として使用することができるが、その種類や使用量に関しては特に限定されず、担体やカプサイシン類に合わせて決めれば良い。しかしながら粉状のものは分散機等で上塗塗料に分散させるとき、粉立ちによって作業者が刺激を受けるため、微粒状か粒状のほうが扱い易いため好ましい。粒子径は０．１ｍｍ〜５．０ｍｍ、好ましくは０．５ｍｍ〜３．５ｍｍとする。０．１ｍｍに満たないと、分散時に粉立ちするおそれがあり、５．０ｍｍを超えると、粒子が大きすぎて、防水層への塗装がスムーズに行えないためである。
【００１４】
保護塗料にカプサイシンのマイクロカプセルや粉末、粒状カプサイシンを調合する方法としては、特に限定するものではなく、高速回転撹拌機、ボールミル、プラネタリーミキサー、ペイントシェーカー等の、公知の分散機を使用することができる。上塗塗料に含有するマイクロカプセルの配合量は、保護塗料中２〜３０質量％、好ましくは５〜１５質量％とする。２質量％に満たないと、塗料中の分散量が少なすぎて、耐鳥害性としての役割を果たすことができず、３０質量％を超えると、コストアップにつながるためである。
【００１５】
塗膜を形成する方法としては特に限定されず、刷毛やローラー等を使用する。保護塗料の塗膜厚さは、５０〜５００μｍで、好ましくは１００〜３００μｍに形成する。５０μｍに満たないと、塗膜が薄すぎて防水層を被覆することができず、５００μｍを超えると、塗膜が厚すぎて乾燥不良やコストアップにつながるためである。
【発明の効果】
【００１６】
本発明による耐鳥害性防水層保護塗膜により、従来悩まされている、カラス等の鳥類による屋上防水層の突つき被害の防止に、多いに貢献することができる。
【発明を実施するための最良の形態】
【００１７】
本発明の理解に供するため、以下に実施例を記載する。いうまでもなく、本発明は以下の実施例に限定されるものではない。
【実施例】
【００１８】
（実施例１）カラスが多発する集合住宅のうち、Ａ棟・Ｂ棟の屋上に、ローラーにて、プライマー塗膜を８０μｍに形成後、ウレタン樹脂塗膜防水層をコテにて塗布し、乾燥後の膜厚は２ｍｍとした。そのうちＡ棟には、アクリルウレタン樹脂を主成分とする上塗塗料中に、カプサイシンマイクロカプセルを５質量％投入し、ボールミルで撹拌し作成した保護塗料を、刷毛にて塗布し、乾燥後の膜厚を１５０μｍとした。Ｂ棟には、一般のアクリルウレタン樹脂上塗塗料をローラーにて塗布し、乾燥後の塗膜を１５０μｍとした。
１年後に両棟を観察したところ、Ｂ棟では、カラスにより突つかれた跡があり、ウレタン樹脂塗膜防水層の破損が発見されたが、Ａ棟では、カラスによる突つき跡や、防水層の破れ等は見つからなかった。
【００１９】
（実施例２）カラスが多発する集合住宅の屋上にアスファルト防水層が形成してあるＣ棟・Ｄ棟のうち、Ｃ棟にはアクリル樹脂を主成分とする上塗塗料中に、カプサイシン粉末を７質量％投入し、ボールミルで撹拌し作成した保護塗料を、刷毛にて塗布し、乾燥後の膜厚を１００μｍとした。Ｄ棟には、一般のアクリル樹脂上塗塗料をローラーにて塗布し、乾燥後の塗膜を１００μｍとした。
１年後に両棟を観察したところ、Ｄ棟では、カラスにより突つかれた跡があり、アスファルト防水層の破損が発見されたが、Ｃ棟では、カラスによる突つき跡や、防水層の破れ等は見つからなかった。
【００２０】
（実施例３）カラスが多発する集合住宅の屋上に、シート防水層が形成してあるＥ棟・Ｆ棟のうちの、Ｅ棟にはエチレン・酢酸ビニル樹脂を主成分とする上塗塗料中に、粒子径が３．０ｍｍの粒状カプサイシンを１０質量％投入し、ボールミルで撹拌し作成した保護塗料を、刷毛にて塗布し、乾燥後の膜厚を２００μｍとした。Ｆ棟には、一般のエチレン・酢酸ビニル樹脂上塗塗料をローラーにて塗布し、乾燥後の塗膜を２００μｍとした。
１年後に両棟を観察したところ、Ｆ棟では、カラスにより突つかれた跡があり、シート防水層の破損が発見されたが、Ｅ棟では、カラスによる突つき跡や、防水層の破れ等は見つからなかった。